(57)【特許請求の範囲】
【請求項１】
炭化水素系還元剤によって排気ガス中の窒素酸化物を還元するのに用いられる、脱硝触媒組成物であって、
鉄元素を担持したゼオライト（Ａ）と、セリウム含有酸化物（Ｂ）と、貴金属元素からなる触媒活性種の１種以上を担持した多孔質無機酸化物（Ｃ）とを含むことを特徴とする脱硝触媒組成物。
【請求項２】
前記鉄元素の少なくとも一部が、イオン交換によってゼオライト（Ａ）に担持されていることを特徴とする請求項１に記載の脱硝触媒組成物。
【請求項３】
ゼオライト（Ａ）に対する前記鉄元素の担持量が、酸化物換算で、０．１〜１０重量％であることを特徴とする請求項１または２に記載の脱硝触媒組成物。
【請求項４】
ゼオライト（Ａ）が、βゼオライトであることを特徴とする請求項１〜３のいずれかに記載の脱硝触媒組成物。
【請求項５】
前記セリウム含有酸化物（Ｂ）が、セリアまたはセリア−ジルコニアのいずれかであることを特徴とする請求項１〜４のいずれかに記載の脱硝触媒組成物。
【請求項６】
前記貴金属元素が、白金、パラジウム、またはロジウムから選ばれる一種以上であることを特徴とする請求項１〜５のいずれかに記載の脱硝触媒組成物。
【請求項７】
前記多孔質無機酸化物（Ｃ）が、アルミナまたはシリカ−アルミナのいずれかであることを特徴とする請求項１〜６のいずれかに記載の脱硝触媒組成物。
【請求項８】
さらに、ＭＦＩ型、Ｈ−β型、Ａ型、Ｘ型、Ｙ型、またはＭＯＲ型ゼオライトから選ばれる一種以上のゼオライト（Ｄ）を含むことを特徴とする請求項１〜７のいずれかに記載の脱硝触媒組成物。
【請求項９】
前記炭化水素系還元剤が、軽油、またはガソリンのいずれかであることを特徴とする請求項１〜８のいずれかに記載の脱硝触媒組成物。
【請求項１０】
請求項１〜９のいずれかに記載の脱硝触媒組成物を、ハニカム構造担体の表面に被覆してなる一体構造型脱硝触媒。
【請求項１１】
前記脱硝触媒組成物の被覆量が、ハニカム構造担体の容積に対して、８０〜２８０ｇ／Ｌであることを特徴とする請求項１０に記載の一体構造型脱硝触媒。
【請求項１２】
ハニカム構造担体の容積に対して、ゼオライト（Ａ）の被覆量が１０〜１００ｇ／Ｌであり、セリウム含有酸化物（Ｂ）の被覆量が５〜６０ｇ／Ｌであり、ゼオライト（Ｄ）の被覆量が１０〜１００ｇ／Ｌであることを特徴とする請求項１１に記載の一体構造型脱硝触媒。
【請求項１３】
前記触媒活性種の被覆量が、ハニカム構造担体の容積に対して、貴金属酸化物換算で、０．５〜１０ｇ／Ｌであることを特徴とする請求項１１又は１２に記載の一体構造型脱硝触媒。
【請求項１４】
窒素酸化物を含む排気ガスに炭化水素系還元剤を混合し、１５０〜４００℃の温度範囲で、請求項１〜９のいずれかに記載の脱硝触媒組成物、又は請求項１０〜１３のいずれかに記載の一体構造型脱硝触媒と接触させることを特徴とする脱硝方法。
【発明の詳細な説明】
【技術分野】
【０００１】
本発明は、脱硝触媒組成物、一体構造型脱硝触媒、及びそれを用いた脱硝方法に関し、より詳しくは、炭化水素系還元剤を用いて、ボイラーや、ガソリンエンジン、ディーゼルエンジンなど希薄燃焼により稼動される内燃機関の排気ガスから窒素酸化物を効率的に還元除去するための脱硝触媒組成物、一体構造型脱硝触媒、及びそれを用いた脱硝方法に関する。
【背景技術】
【０００２】
ボイラーや内燃機関は、その構造、種類に応じて、燃料や燃焼空気に由来した様々な有害物質を排出する。これら有害物質には、未燃焼の炭化水素（ＨＣ）、一酸化炭素（ＣＯ）、窒素酸化物（ＮＯｘ）、可溶性有機成分、煤など、大気汚染防止法で規制されている有害な成分が含まれている。それら有害物質のうち、ＮＯｘを浄化する方法として、排気ガスに還元剤を混合してから触媒に接触させ、浄化する接触処理法が実用化されている。
【０００３】
ボイラーなどの燃焼装置では、燃料の種類や供給量に応じて燃焼に最適な量の空気が供給され、燃焼温度が有害物質の発生量を抑制できる温度に制御されている。しかし、空気と燃料を常に理想の状態に制御できるわけではなく、不完全燃焼によって窒素酸化物を多量に発生させてしまうことがある。また、リーンバーンエンジン、ディーゼルエンジンなどの燃焼機関では、多量の空気を混合して燃料を希薄な状態で稼動すると、排気ガス中に窒素酸化物が多く発生する事がある。特に、ディーゼルエンジンの場合、高い圧縮率のもとで希薄燃焼を行うことから窒素酸化物が多量に排出されやすい。
【０００４】
このようにして排出された窒素酸化物を浄化するために、排気ガス中にアンモニアなどを還元剤として添加混合する接触還元法では、主として次に示す反応式によって窒素酸化物がＮ２に還元される。
４ＮＯ＋４ＮＨ３＋Ｏ２→４Ｎ２＋６Ｈ２Ｏ
２ＮＯ２＋４ＮＨ３＋Ｏ２→３Ｎ２＋６Ｈ２Ｏ
ＮＯ＋ＮＯ２＋２ＮＨ３→２Ｎ２＋３Ｈ２Ｏ
【０００５】
ボイラーからの排気ガスは、触媒を充填した浄化装置に導入する前に、必要により熱交換して排気ガスの温度を調整してから還元剤と混合され、浄化装置で接触処理される。この場合、浄化装置には、触媒組成物をペレット状に成型した構造型触媒が充填されることが多い。その触媒組成物としては、Ｃｕ、Ｍｏ、Ｃｏ、Ｍｎなどを活性金属として、アルミナ、シリカ‐アルミナ、ジルコニア、活性炭などに担持させた触媒が使用されている。
また、鉄、あるいは鉄とセリウムを含有させたゼオライトを触媒として用い、排気ガスにアンモニアを還元剤として加えて接触させ、窒素酸化物を還元する排気ガス浄化方法が提案されている（特許文献１参照）。これにより、窒素酸化物をより安定的に還元することが可能となった。
【０００６】
一方、自動車では、排気ガス流路に浄化すべき有害物質に応じた触媒を配置し、一度にまたは段階的に排気ガス中の有害成分を浄化する方法が知られている。そのために、ハニカム状の構造体に触媒組成物を被覆した一体構造型触媒が用いられてきた。ハニカム状の構造体とは、ステンレス等の金属やセラミック等の耐熱性材料で出来た構造体の胴体の中に、多数の細い平行な気体流路が伸びているものであり、この気体流路を形成する部位に触媒組成物を被覆しているものである。このようなハニカム構造体のうち、気体流路の両端面が開口しているものをフロースルー型といい、気体流路の一方の端面が目封じされたものをウォールフロー型という。ウォールフロー型では気体流路壁面がフィルターの役目を果たし、煤などの粒子成分を排気ガス中から濾し取る働きをする。
【０００７】
アンモニアや尿素を還元剤として用いる場合、還元剤は、ガスで供給してもよいが、取り扱い上、水溶液として供給されることが好ましい。したがって、接触還元法では、供給する還元剤水溶液を蓄える容器が必要となる。ボイラーなどの燃焼装置であれば、このような容器を設置するスペースを確保しやすいが、自動車では燃費の低減と消費者の好みに合ったデザインが重視され、容器を搭載できる空間には設計上の制約が伴っていた。また、自動車に還元剤を補給するための供給施設が別途必要となり、そのインフラ整備にも莫大な費用と手間がかかる。
【０００８】
これに対して、炭化水素を還元剤として用いる脱硝技術であれば、例えばディーゼルエンジンの場合、燃料の軽油を還元用の炭化水素として用いる事ができるので、新たに還元剤を収容する容器を搭載することや、それに付帯して特別な還元剤の補給設備を設置する必要もない。その一例として、ディーゼルエンジンからの排気ガスを浄化するために、モルデナイト型ゼオライト担体に、遷移金属および貴金属を担持した触媒を用いることが提案されている（特許文献２）。これにより、排気ガス中の酸素過剰雰囲気下で効率的に窒素酸化物を還元することが可能となった。
【０００９】
また、ディーゼルエンジンからの排気ガスは、温度が４００℃以下と低くなることが多く、窒素酸化物との反応性が低い軽油を還元剤として用いた場合、十分な脱硝性能が得られないことが指摘されていた。
そこで、このような低温時における脱硝性能を向上するため、脱硝触媒の前段に窒素酸化物の吸着材を配置し、脱硝触媒の活性が低い時に発生した窒素酸化物を一時的に吸着し、脱硝触媒が充分に活性な温度に達した時に窒素酸化物を放出し、窒素酸化物を還元する事が提案されている（特許文献３）。しかし、窒素酸化物を吸着させるのみで充分にその排出を抑制するためには、吸着材の容量を大きなものとしなければならず、船舶と違ってスペースが確保しにくいディーゼル自動車などの移動体に搭載する事は、装置設計上の困難があった。
【００１０】
近年、ディーゼル自動車から排出される窒素酸化物の規制が強化されると予想されており、これまで使用あるいは提案されている脱硝触媒には、さらに高い窒素酸化物除去性能が求められている。しかし、ディーゼルエンジン、リーンバーンエンジンから排出される排気ガス中の窒素酸化物を、軽油やガソリンを還元剤として利用して浄化する脱硝技術は十分には確立されていない。
自動車の排気ガス規制においては、実際の道路での走行を想定した規制基準が設けられており、排気ガス濃度は、定常状態のエンジン稼動条件で測定されるものではない。このような実際の道路の走行を想定した規制基準では、燃焼状態が安定した高速走行だけでなく、市街地などアクセル開度が少なく、エンジン回転数の低い条件で走行する事も想定されている。一般に触媒活性を高めるためには、ある程度高い温度条件が望ましいのであるが、ディーゼル自動車では、市街地走行条件における排気ガスの温度が３００℃以下と低くなることが多い。このような低温時には触媒の活性が充分ではなく、満足すべき排気ガスの浄化効果が得られないことがあった。
【００１１】
このような状況下、触媒組成物中の活性金属量を増やすことなく排気ガス浄化能力を向上でき、安定して排気ガス中の窒素酸化物を浄化できる脱硝触媒組成物、及び一体構造型触媒が切望されていた。
【特許文献１】特表２００５―５０２４５１号公報（請求項３５、請求項４１）
【特許文献２】特開平０８−２２９４００号公報（００１５）
【特許文献３】特開２００２−２９５２４１（請求項１、請求項７、００１９、００２０）
【発明の開示】
【発明が解決しようとする課題】
【００１２】
本発明の目的は、上記従来の課題に鑑み、炭化水素系還元剤を用いて、ボイラーや、ガソリンエンジン、ディーゼルエンジンなど希薄燃焼により稼動される内燃機関の排気ガスから窒素酸化物を効率的に還元除去するための脱硝触媒組成物、一体構造型脱硝触媒、及びそれを用いた脱硝方法を提供することにある。
【課題を解決するための手段】
【００１３】
本発明者らは、このような課題を解決するために鋭意研究を重ねた結果、排気ガス中の窒素酸化物を軽油などの炭化水素系還元剤によって還元する際、鉄元素を担持したゼオライトと、セリウム含有酸化物と、貴金属元素を担持したアルミナを含む脱硝触媒を用いることにより、低温での脱硝性能を大幅に向上でき、また、この脱硝触媒組成物をハニカム構造担体に被覆し、一体構造型脱硝触媒とすることで、ディーゼル機関からの排気ガス中の窒素酸化物の浄化に対して優れた効果が得られることを見出し、本発明を完成するに至った。
【００１４】
すなわち、本発明の第１の発明によれば、炭化水素系還元剤によって排気ガス中の窒素酸化物を還元するのに用いられる、脱硝触媒組成物であって、鉄元素を担持したゼオライト（Ａ）と、セリウム含有酸化物（Ｂ）と、貴金属元素からなる触媒活性種の１種以上を担持した多孔質無機酸化物（Ｃ）とを含むことを特徴とする脱硝触媒組成物が提供される。
【００１５】
また、本発明の第２の発明によれば、第１の発明において、前記鉄元素の少なくとも一部が、イオン交換によってゼオライト（Ａ）に担持されていることを特徴とする脱硝触媒組成物が提供される。
また、本発明の第３の発明によれば、第１又は２の発明において、前記鉄元素の担持量が、酸化物換算で、０．１〜１０重量％であることを特徴とする脱硝触媒組成物が提供される。
また、本発明の第４の発明によれば、第１〜３のいずれかの発明において、ゼオライト（Ａ）が、βゼオライトであることを特徴とする脱硝触媒組成物が提供される。
【００１６】
また、本発明の第５の発明によれば、第１〜４のいずれかの発明において、前記セリウム含有酸化物（Ｂ）が、セリアまたはセリア−ジルコニアのいずれかであることを特徴とする脱硝触媒組成物が提供される。
また、本発明の第６の発明によれば、第１〜５のいずれかの発明において、前記貴金属元素が、白金、パラジウム、またはロジウムから選ばれる一種以上であることを特徴とする脱硝触媒組成物が提供される。
また、本発明の第７の発明によれば、第１〜６のいずれかの発明において、多孔質無機酸化物（Ｂ）が、アルミナまたはシリカ−アルミナのいずれかであることを特徴とする脱硝触媒組成物が提供される。
また、本発明の第８の発明によれば、第１〜７のいずれかの発明において、さらに、ＭＦＩ型、Ｈ−β型、Ａ型、Ｘ型、Ｙ型、またはＭＯＲ型ゼオライトから選ばれる一種以上のゼオライト（Ｄ）を含むことを特徴とする脱硝触媒組成物が提供される。
【００１７】
さらに、本発明の第９の発明によれば、第１〜８のいずれかの発明において、前記炭化水素系還元剤が軽油、またはガソリンのいずれかであることを特徴とする脱硝触媒組成物が提供される。
【００１８】
一方、本発明の第１０の発明によれば、第１〜９のいずれかの発明の脱硝触媒組成物を、ハニカム構造担体の表面に被覆してなる一体構造型脱硝触媒が提供される。
また、本発明の第１１の発明によれば、第１０の発明において、前記脱硝触媒組成物の被覆量が、ハニカム構造担体の容積に対して、８０〜２８０ｇ／Ｌであることを特徴とする一体構造型脱硝触媒が提供される。
また、本発明の第１２の発明によれば、第１１の発明において、ハニカム構造担体の容積に対して、ゼオライト（Ａ）の被覆量が１０〜１００ｇ／Ｌであり、セリウム含有酸化物（Ｂ）の被覆量が５〜６０ｇ／Ｌであり、ゼオライト（Ｄ）の被覆量が１０〜１００ｇ／Ｌであることを特徴とする一体構造型脱硝触媒が提供される。
さらに、本発明の第１３の発明によれば、第１１〜１２のいずれかの発明において、前記触媒活性種の被覆量が、ハニカム構造担体の容積に対して、貴金属酸化物換算で、０．５〜１０ｇ／Ｌであることを特徴とする一体構造型脱硝触媒が提供される。
【００１９】
一方、本発明の第１４の発明によれば、第１〜１３のいずれかの発明に係り、窒素酸化物を含む排気ガスに炭化水素系還元剤を混合し、１５０〜４００℃の温度範囲で、前記脱硝触媒組成物又は一体構造型脱硝触媒と接触させることを特徴とする脱硝方法が提供される。
【発明の効果】
【００２０】
本発明の脱硝触媒組成物は、炭化水素系還元剤による窒素酸化物の還元活性に優れ、各種燃焼装置から排出される窒素酸化物に対して低温でも高い浄化性能を発揮する。また、この触媒をハニカム構造担体に被覆して一体構造型触媒とすることで、ディーゼルエンジンから排出される窒素酸化物を高い浄化効率で処理することができる。
さらに、本発明の脱硝触媒組成物は、高価な活性金属の使用量が少なくて済むため低コストで製造する事ができ、排気ガス浄化装置を安定的に生産し供給することができる。
【発明を実施するための最良の形態】
【００２１】
以下、本発明の脱硝触媒組成物、一体構造型脱硝触媒、及びそれを用いた脱硝方法について詳細に説明する。なお、ディーゼル自動車における実施形態を中心に述べるが、本発明は自動車用途に限定されるものではなく、排気ガス中の窒素酸化物の脱硝技術に広く適用可能である。
【００２２】
１．脱硝触媒組成物
本発明の脱硝触媒組成物は、排気ガス中の窒素酸化物を炭化水素系還元剤によって還元するための脱硝触媒組成物であって、鉄元素を担持したゼオライト（Ａ）と、セリウム含有酸化物（Ｂ）と、貴金属元素の１種以上を担持した多孔質無機酸化物（Ｃ）を含むことを特徴とする。
すなわち、本発明は、軽油やガソリン、あるいは燃焼機関中に一時的に多量の燃料を供給して発生させた未燃炭化水素や、排気ガス中に軽油やガソリンそのものを供給し、それらを還元剤として、排気ガス中の窒素酸化物を浄化するものである。なお、本発明においては、以下、特にことわりの無いかぎり、これら軽油などの炭化水素からなる還元剤を、包括して炭化水素系還元剤という。
【００２３】
本発明の脱硝触媒組成物は、脱硝触媒として鉄元素により促進されたゼオライトを含むものである。
本発明においてゼオライトは、排気ガス中の窒素酸化物の還元に対して活性を有する鉄元素を含有していれば特に限定されない。ゼオライトに対する鉄元素の含有量は、鉄として０．１〜１０重量％（酸化物換算）である事が好ましく、より好ましくは鉄として０．５〜５重量％（酸化物換算）である。鉄元素の量が１０重量％を超えると、活性な固体酸点数が確保できなくなり活性が下がるだけでなく、耐熱性が低下する場合があり、０．１重量％未満では、充分なＮＯｘ浄化性能が得られず排気ガスの浄化性能が低下する場合があり好ましくない。なお、鉄元素で促進されたゼオライトとして、市販のものを用いる場合も、鉄元素成分の含有量が上記範囲内にあるものを選択することが好ましい。
そして、ゼオライトは、鉄元素の他に、遷移金属、希土類金属、貴金属などを含んでいてもよい。具体的には、ニッケル、コバルト、ジルコニウム、銅などの遷移金属、セリウム、ランタン、プラセオジム、ネオジウムなどの希土類金属、金、銀、白金、パラジウム、ロジウム等の貴金属などを挙げることができる。
ただし、白金などの酸化活性の高い貴金属は、ゼオライトに対する担持量は、４重量％以下（酸化物換算）が望ましい。４重量％以下であれば、ＨＣによるＮＯｘの還元が良好に進行する。
【００２４】
ゼオライトとしては、具体的に、β型、Ａ型、Ｘ型、Ｙ型、ＭＦＩ型（ＺＳＭ−５）、ＭＯＲ型等の種々の異なるタイプのゼオライトを挙げることができ、特に限定されない。ただし、本発明では、細孔内に存在するアルカリ（土類）金属元素などのカチオンを鉄元素でイオン交換しうるβゼオライトである事が好ましい。βゼオライトを用いれば、これが炭化水素の反応性を増し、低温での軽油添加時における炭化水素被毒の抑制効果が向上し、高い触媒活性を長時間維持することができる。
【００２５】
βゼオライトは、単位胞組成が下記の平均組成式で表される組成を有し、かつ正方晶系の合成ゼオライトとして分類される。
Ｍｍ／ｘ［ＡｌｍＳｉ（６４−ｍ）Ｏ１２８］・ｐＨ２Ｏ
（式中、Ｍはカチオン種であり、ｘは前記Ｍの価数であり、ｍは０を越え６４未満の数であり、ｐは０以上の数である）
【００２６】
また、βゼオライトは、一般に、比較的大きな径を有する一方向に整列した直線的細孔とこれに交わる曲線的細孔とからなる比較的複雑な３次元細孔構造を有し、イオン交換時におけるカチオンの拡散、および還元時における炭化水素ガス分子の拡散が容易になされる等の性質を有している。これは、モルデナイト、ホージャサイト等が一方向に整列した直線的な空孔のみを有するのに対して、特異な構造を有しており、このような複雑な空孔構造であるがゆえに、βゼオライトは、熱による構造破壊が生じにくく安定性が高い。
本発明において、βゼオライトを用いる場合、鉄元素によるイオン交換の割合としては、鉄元素（イオン）１個と、ゼオライト中の一価のイオン交換サイトである上記［ＡｌＯ４／２］−単位の２個とがイオン対を形成することに基づいて、次式（１）で表されることが好ましい。
［単位重量のゼオライト中にイオン交換により含まれている鉄イオンのモル数／｛（単位重量のゼオライト中に存在するＡｌ２Ｏ３のモル数）×（１／２）｝］×１００    ………（１）
【００２７】
また、そのイオン交換率は、１０〜１００％である事が好ましく、１２〜９２％であることがより好ましく、１５〜８０％であることが最も好ましい。イオン交換率が９２％以下、より好ましくは８０％以下であると脱硝性能が優れる。脱硝性能が優れている理由は定かで無いが、ゼオライトの骨格構造がより安定化し、触媒の耐熱性、ひいては触媒の寿命が向上し、より安定した触媒活性を得ることができるのではないかと考えられる。ただし、イオン交換率が低すぎて、１０％未満になると充分な脱硝性能が得られない場合がある。なお、前記イオン交換率が１００％である場合には、ゼオライト中のカチオン種全てが鉄イオンでイオン交換されていることを意味する。
このように、イオン交換されたゼオライトでは、炭化水素系還元剤を用いた脱硝反応の高温特性、低温特性が向上し、排気ガス中の窒素酸化物に対して優れた浄化能力を発揮する。
【００２８】
本発明の脱硝触媒組成物においては、上記成分のほかに、セリウム含有酸化物（Ｂ）を必須成分として含有する。セリウム含有酸化物は、酸素吸蔵放出材料（ｏｘｇｅｎ  ｓｔｏｒａｇｅ  ｃｏｍｐｏｎｅｎｔ。以下、ＯＳＣ材という）として知られており、酸化セリウム（セリア）のほかに、セリウム−遷移金属複合酸化物、セリウム−希土類複合酸化物などの粉粒体があり、それらは、酸化セリウム（セリア）  と酸化ジルコニウム（ジルコニア）などが単に物理的に混合したものではなく、格子内で酸素原子を挟んで互いに化学結合した一つの酸化物と見なされている。
【００２９】
セリウム−遷移金属複合酸化物、セリウム−希土類複合酸化物などの二元系複合酸化物の場合、それを構成する遷移金属としては、ジルコニウムなど、希土類元素としては、プラセオジム、テルビウム、サマリウム、ガドリニウム、ネオジム、ランタンなどが挙げられる。そして、固溶体における各元素の酸化物基準重量比は、セリア：遷移金属酸化物又は希土類酸化物が、８０〜６０：２０〜４０、好ましくは７５〜６５：２５〜３５である。
また、セリウム−遷移金属複合酸化物−希土類複合酸化物などの三元系複合酸化物の場合、セリア／酸化ガドリニウム／ジルコニア複合酸化物、セリア／酸化ネオジム／ジルコニア複合酸化物、セリア／ジルコニア／酸化プラセオジム複合酸化物、セリア／ジルコニア／酸化ランタン複合酸化物、セリア／ジルコニア／酸化サマリウム複合酸化物、セリア／ジルコニア／酸化テルビウム複合酸化物等が挙げられる。この場合、固溶体における酸化物基準重量比は、４５〜７５：２０〜３０：５〜３０、好ましくは、５５〜７０：２５〜３０：５〜２５の範囲である。
【００３０】
このようなセリウム含有酸化物は、酸化、還元の雰囲気に応じて下記の式２のように酸素の吸蔵放出を行うものである。この反応を利用してＣＯおよびＨＣ、可溶性有機成分の酸化反応によりこれら有害成分を浄化する事ができる。更に、貴金属としてＲｈを配合した触媒であれば、スチームリフォーミング反応によりＮＯｘの浄化効率の向上も期待できる。
２ＣｅＯ２⇔Ｃｅ２Ｏ３＋Ｏ２・・・・・・（２）
【００３１】
また、本発明においては、ＯＳＣ材と酸化触媒としての白金、パラジウムの配合により脱硝性能が向上する。その理由は、「環境触媒−実際と展望  ４０頁  共立出版株式会社  １９９７年３月２０日発行」の記載から明らかであり、ＮＯｘ成分としてその大部分を占めるＮＯが、触媒中の白金、パラジウムによりＮＯ２に酸化され、次いで、このＮＯ２がＯＳＣ材に吸着され、これが排気ガス中のＨＣと反応することで、窒素と水と二酸化炭素に浄化されることによる。なお、ＯＳＣ材への吸着はＮＯ２に限られるものではなく、ＮＯも吸着するものであるが、ＮＯ２の方がＯＳＣ材への吸着力が勝る。
このように、本発明の触媒では、ＯＳＣ材と白金、パラジウムとの併用により、ＯＳＣ材が本来もつ酸素の吸蔵放出機能により、排気ガス中のＨＣ、ＣＯ、可溶性有機成分の酸化機能も発揮され、加えてＮＯｘの浄化機能も発揮されるものである。
【００３２】
また、本発明の組成物は、鉄元素により促進したゼオライトと上記した機能を有するセリウム含有酸化物との相乗効果で脱硝性能が向上する。それは、鉄元素により促進されたゼオライトによって炭化水素が吸着され、この炭化水素が、前記ＯＳＣ材と白金、パラジウムに供給され、窒素酸化物と炭化水素の反応を活発に進行するためと考えられる。
【００３３】
本発明の脱硝触媒組成物は、上記ゼオライトとセリウム含有酸化物の他に、必須成分として、貴金属元素の一種以上からなる触媒活性種が担持された多孔質無機酸化物（Ｃ）を含むものである。
多孔質無機酸化物は、耐熱性が高いアルミナ、シリカ−アルミナなどの複合酸化物であり、アルミナとしてはγ−アルミナ、α−アルミナが挙げられる。複合酸化物としては、シリカ−アルミナのほか、シリカ−アルミナ−ジルコニア、シリカ−アルミナ−ボリアなどのアルミナを含む複合酸化物等がある。本発明においては、これらの中でγ−アルミナが耐熱性の点で最も好ましい。
また、このような多孔質無機酸化物は、比表面積値（ＢＥＴ）が１５０〜２５０ｍ２／ｇである事が好ましい。比表面積値が大きすぎて、２５０ｍ２／ｇを超えると耐熱性に劣る場合があり、比表面積値が小さすぎて、１５０ｍ２／ｇ未満であると触媒材料としての活性面積が不足し、還元剤の燃焼性能が低下する恐れがある。
【００３４】
ここで、貴金属元素としては、白金、パラジウム、またはロジウムが挙げられる。白金、またはパラジウムにより炭化水素の燃焼性能がより向上し、ロジウムにより脱硝性能が向上するもので、触媒被毒もより抑制される。なお、パラジウムは白金に比べて安価であるが、硫黄被毒によりその活性を低下させる事があるため、低硫黄濃度の炭化水素系還元剤を用いる事が好ましい。また、ロジウムを触媒活性種として用いる場合、ロジウムは高価であるが、ＯＳＣ材との併用により脱硝性能の更なる向上が期待される。ここで、触媒活性種は白金であることがより好ましい。
このような貴金属元素（触媒活性種）の含有量は、後述するハニカム構造体に本発明の脱硝触媒組成物を被覆した場合の担持量を酸化物換算すると、０．５〜１０ｇ／Ｌが好ましく、１．５〜５ｇ／Ｌがより好ましい。
【００３５】
本発明では、前記のとおり、還元剤として軽油、またはガソリン等の化石燃料を炭化水素系還元剤として用いる。それは、特別な還元剤の貯蔵容器を省略できるという点で自動車の設計上好ましいものである。ところが、一般にガソリンは、炭素数が比較的小さい炭化水素を主体とする沸点範囲が約３０〜２００℃程度の揮発性石油留分であり、軽油は、ガソリンよりも炭素数が大きい炭化水素を主体とする沸点範囲が約２００〜４００℃程度に入る石油留分であって、いずれも炭素数の異なる多種類の炭化水素の混合物である。しかも、これら炭化水素には、直鎖のものだけでなく、分岐鎖のもの、環状のものも混在している。これに対し、ゼオライトは、結晶構造やイオン交換種等によって炭化水素の種類に対する選択性が異なることから、単一のゼオライトでは幅広い沸点範囲を有する炭化水素の混合物である軽油やガソリンに対して、充分な反応性を得ることが難しい場合がある。
【００３６】
そこで、本発明の脱硝触媒組成物では、前記鉄元素（Ｆｅ）からなる活性金属で促進されたゼオライト（Ａ）に、それとは細孔特性が異なる型のゼオライト（Ｄ）を配合することで、ガソリン、軽油等、幅広い沸点範囲（炭素鎖長）を有する炭化水素系還元剤に対する反応性を向上させることが好ましい。これにより、還元剤として用いた炭化水素によるゼオライト触媒の被毒が抑制される。使用できるゼオライト（Ｄ）としては、Ｈ−β型、Ａ型、Ｘ型、Ｙ型、ＭＦＩ型（ＺＳＭ−５）、ＭＯＲ型等が挙げられる。これらのうち一種以上を含ませることで、活性金属で促進されたゼオライト（Ａ）のみを用いる場合よりも優れた脱硝性能を発揮させることができる。なお、これらゼオライト（Ｄ）はＦｅ、Ｃｅ、Ｃｕ、Ｍｏ、Ｃｏ、Ｍｎなど、活性な金属により促進されたものであっても良い。
【００３７】
なお、本発明の脱硝触媒組成物においては、上記ゼオライト（Ａ）の特性を阻害しない他の触媒材料、例えば、ＴｉＯ２、ＷＯ３／ＴｉＯ２、ＷＯ３／Ｚｒ、ＳＯ３／Ｚｒ、メタロシリケートなどの固体酸、あるいはアルミナ、シリカゾル、シリカアルミナなどのバインダーを混合して用いる事ができる。
【００３８】
本発明の脱硝触媒組成物は、上記ゼオライト（Ａ）、セリウム含有酸化物（Ｂ）およびアルミナ系多孔質無機酸化物（Ｃ）を含む触媒成分が各種担体表面に被覆された構造型触媒として用いることが望ましい。ここで担体の形状は、特に限定されるものではなく、角柱状、円筒状、球状、ハニカム状、シート状などから選択可能である。構造型担体のサイズは、特に制限されないが、角柱状、円筒状、球状のいずれかであれば、例えば数ミリから数センチの直径（長さ）のものが使用できる。
【００３９】
本発明の脱硝触媒組成物は、（１）鉄元素を担持したゼオライト、セリウム含有酸化物、貴金属元素の１種以上を担持した多孔質無機酸化物を用意し、次に、（２）これらを所定の割合で混合し、必要により成形し、焼成することにより得ることができる。
本発明における、鉄元素で促進されたゼオライトは、主要なゼオライトメーカーから様々なグレードのものが購入でき、また、前記特許文献１（特開２００５−５０２４５１号公報）などに記載された要領で製造できる。
【００４０】
鉄元素（以下、これを金属触媒成分ともいう）は、前記βゼオライトなどの細孔内あるいは細孔入り口付近に担持さればよく、担持の方法は、イオン交換でも含浸による方法でも構わない。本発明では、ゼオライトの少なくとも一部が、鉄元素によりイオン交換によって促進されることが望ましい。適切にイオン交換されることにより、ゼオライトの骨格構造が安定化され、ゼオライトそのものの耐熱性が向上する。なお、鉄元素は、完全にイオン交換されなくてもよく、その一部が酸化物として存在しても良い。
イオン交換ゼオライトを得る方法は、特に制限されず、常法により、ゼオライトを鉄含有化合物（例えば、硝酸第二鉄）の水溶液を用いてイオン交換処理し、乾燥後に焼成すればよい。金属触媒成分の原料は、通常、硝酸塩、硫酸塩、炭酸塩、酢酸塩等の形態で使用される。なお、焼成条件は、金属触媒成分が安定して担持されたゼオライトが得られるのに十分な程度であればよく、特に限定されない。焼成温度は、３００〜７００℃が好ましく、４００〜６００℃がより好ましい。加熱手段については、電気炉やガス炉等の公知の加熱手段によって行う事ができる。
【００４１】
次に、鉄元素が担持されたゼオライトを、セリウム含有酸化物、貴金属元素が担持された多孔質無機酸化物と混合する。本発明において、セリウム含有酸化物は、ＯＳＣ材として市販されているものを利用できるが、例えば、セリア、ジルコニアなどの酸化物成分を所定の割合で配合し、必要によりバインダーを加え、均一に混合してから高温高圧の酸素含有雰囲気で焼結させる方法、セリウム、ジルコニウムなどを含む水溶性化合物を用いて、複合金属酸化物として共沈させる方法などによることができる。いずれの場合も、得られる粒子の酸化物格子内で金属原子が密に近接し、酸化物が一様に分散していることが望ましい。
【００４２】
一方、貴金属元素が担持された多孔質無機酸化物の調製方法は、特に限定されるものでは無いが、例えば、アルミナ粉末に対して白金など貴金属元素（触媒活性種）の塩溶液を含浸させ、乾燥後に焼成して得ることができる。
本発明においては、このような貴金属元素（触媒活性種）の含有量は、後述するハニカム構造体に脱硝触媒組成物を被覆した場合の担持量で換算すると、０．５〜１０ｇ／Ｌが好ましく、１．５〜５ｇ／Ｌがより好ましい。
【００４３】
２．一体構造型脱硝触媒
本発明の一体構造型脱硝触媒は、上記脱硝触媒組成物を、一体構造型担体の表面に被覆した脱硝触媒である。一体構造型担体の全体形状は任意であり、円柱型、四角柱型、六角柱型など適用する排気系の構造に応じて適宜選択できる。
すなわち、上記脱硝触媒組成物を自動車から排出される窒素酸化物の浄化に適用するためには、上記特定のゼオライト（Ａ）、セリウム含有酸化物（Ｂ）、および多孔質無機酸化物（Ｃ）を含む脱硝触媒組成物を、ステンレスやセラミック等の耐熱性材で出来たモノリス状のハニカム構造体に被覆し、一体構造型の脱硝触媒として構成する。
【００４４】
ハニカム構造担体とは、コージェライト、シリコンカーバイド、窒化珪素等のセラミックや、ステンレス等の金属からなるもので、その構造は構造担体中の全体に渡って伸びている平行な多数の微細な気体流路を有するものである。このうち材質としてはコージェライトが耐久性、コストの理由で好ましい。
また、このようなハニカム構造担体としては、さらに開口部の孔数についても処理すべき排気ガスの種類、ガス流量、圧力損失あるいは除去効率などを考慮して適正な孔数が決められるが、そのセル密度は１００〜９００セル／ｉｎｃｈ２であることが好ましく、２００〜６００セル／ｉｎｃｈ２である事がより好ましい。セル密度が９００セル／ｉｎｃｈ２を超えると、付着したＰＭで目詰まりが発生しやすく、１００セル／ｉｎｃｈ２未満では幾何学的表面積が小さくなるため、触媒の有効使用率が低下してしまう。なお、セル密度とは、ハニカム構造担体を気体流路に対して直角に切断した際の断面における単位面積あたりのセル数のことである。
また、ハニカム構造担体には、気体流路が連通しているフロースルー型構造体と、気体流路の一部端面が目封じされ、かつ気体流路の壁面を通して気体が流通可能になっているウォールフロー型構造体とが広く知られている。フロースルー型構造体であれば空気抵抗が少なく、排気ガスの圧力損失が少ない。また、ウォールフロー型構造体であれば、排気ガス中に含まれる粒子状成分を濾し取ることが可能である。本発明の脱硝触媒組成物は、そのどちらの構造体にも用いる事ができる。
【００４５】
本発明の一体構造型脱硝触媒は、前記脱硝触媒組成物と、必要に応じてバインダーなどを水系媒体と混合してスラリー状混合物にしてから、一体構造型担体へ塗工して、乾燥、焼成する事により製造される。
【００４６】
すなわち、まず、脱硝触媒組成物と水系媒体を所定の比率で混合してスラリー状混合物を得る。本発明においては、水系媒体は、スラリー中で脱硝触媒組成物が均一に分散できる量を用いれば良い。
この際、必要に応じてｐＨ調整のための酸、アルカリを配合したり、粘性の調整やスラリー分散性向上のための界面活性剤、分散用樹脂等を配合する事ができる。スラリーの混合方法としては、ボールミルなどによる粉砕混合が適用可能であるが、他の粉砕、もしくは混合方法を適用しても良い。
【００４７】
次に、一体構造型担体へスラリー状混合物を塗工する。塗工方法は、特に限定されないが、ウオッシュコート法が好ましい。
本発明の脱硝触媒組成物は、このようなハニカム構造担体に対して、８０〜２８０ｇ／Ｌの担持量で被覆されることが好ましく、特に１４０〜２２０ｇ／Ｌである事がより望ましい。
また、ゼオライト（Ａ）、およびゼオライト（Ｄ）の被覆量は、ハニカム構造担体の容積に対して、いずれも１０〜１００ｇ／Ｌである事が望ましく、ゼオライト（Ａ）は２０〜５０ｇ／Ｌ、ゼオライト（Ｄ）は４０〜９０ｇ／Ｌであることがより望ましい。被覆量が１００ｇ／Ｌを超えると、生産コストが上昇してしまい、１０ｇ／Ｌ未満では、炭化水素の選択性が低下し窒素酸化物の還元性能が低下する。
また、セリウム含有酸化物（Ｂ）の被覆量は、５〜６０ｇ／Ｌであることが望ましく、１０〜４０ｇ／Ｌであることがより望ましい。被覆量が６０ｇ／Ｌを超えると、生産コストが上昇してしまい、５ｇ／Ｌ未満では、低温時、つまり排気ガス温度が適当な温度域に無いときにおける窒素酸化物の還元性能が低下する。
また、アルミナ系多孔質無機酸化物（Ｃ）の被覆量は１０〜１５０ｇ／Ｌが望ましく、４０〜１２０ｇ／Ｌがより望ましい。被覆量が１５０ｇ／Ｌを超えると、生産コストが上昇してしまい、１０ｇ／Ｌ未満では、低温時、つまり排気ガス温度が適当な温度域に無いときにおける窒素酸化物の還元性能が低下する。また、アルミナ系多孔質無機酸化物（Ｃ）に担持された貴金属元素の被覆量は、貴金属酸化物換算で、０．５〜１０ｇ／Ｌであることが望ましく、１．５〜５ｇ／Ｌである事が望ましい。被覆量が１０ｇ／Ｌを超えると、生産コストが上昇してしまい、０．５ｇ／Ｌ未満では、低温時、つまり排気ガス温度が適当な温度域に無いときにおける窒素酸化物の還元性能が低下する。
塗工した後、乾燥、焼成を行う事により触媒組成物が担持された一体構造型脱硝触媒が得られる。なお、乾燥温度は、１００〜３００℃が好ましく、１００〜２００℃がより好ましい。また、焼成温度は、３００〜７００℃が好ましく、４００〜６００℃が好ましい。加熱手段については、電気炉やガス炉等の公知の加熱手段によって行う事ができる。
【００４８】
３．脱硝方法
本発明の脱硝方法は、窒素酸化物を含む排気ガスに炭化水素系還元剤を混合し、１５０〜４００℃の温度範囲で、前記脱硝触媒組成物又は一体構造型脱硝触媒と接触させることを特徴とする。
【００４９】
ボイラーからの排気ガスを浄化対象とする場合は、触媒を充填した浄化装置に導入する前に、必要により熱交換して排気ガスの温度を調整してから還元剤と混合され、浄化装置で接触処理される。この場合、浄化装置には、触媒組成物をペレット状に成型した構造型触媒が充填されることが多い。
一方、ディーゼルエンジンを搭載した自動車からの排気ガスであれば、本発明の一体構造型脱硝触媒は、エンジンで発生した窒素酸化物を含む排気ガスがマフラーから排出されるまでの流路に設置される。その際の排気ガスの流速、並びに排気ガスの温度は走行条件によっても異なるが、空間速度は概ね４００００〜２０００００／ｈｒであり、排気ガスの温度は概ね１５０〜４００℃である。本発明の脱硝方法は、このような空間速度域、温度域において浄化性能を発揮できる。なお、本発明の触媒が機能する上限温度は４００℃を限度とするものではなく、前記温度範囲１５０〜４００℃とは、その範囲で本発明の顕著な効果が確認されることを意味している。
また、本発明において、排気ガスの温度が１５０℃より多少下がることがあっても、他の条件を最適化することで一定の脱硝効果を期待することができる。このことは今まで難しいとされていた、ディーゼル自動車の始動直後や低回転域など排気ガスが低温時においても浄化機能が得られるということである。
【００５０】
次に、本発明の脱硝方法が好適に適用できる、ディーゼルエンジン排気ガス処理プロセスの一例を説明する。本発明においては、ディーゼルエンジンからの排ガス管路中には、本発明の一体構造型脱硝触媒が配置される。炭化水素系還元剤である燃料供給ユニットは、予め設定されたプログラムに基づくエンジンコントロールユニットの制御により、還元剤（燃料）供給管を経て排ガス管路中のノズルに圧送され噴霧される。噴霧された還元剤は、高温の排ガスと接触して気化され、それを構成する炭化水素分子となって分散し、脱硝触媒の機能によって排ガス中のＮＯｘを還元する。本発明からなる一体構造型脱硝触媒は、排気ガス中のＮＯをＮＯ２に転換し、脱硝触媒に供給される排気ガス中のＮＯ２／ＮＯ比を調整するとともに、可溶性有機成分（ＳＯＦ）を酸化して分解する機能を有する。また、この一体構造型脱硝触媒の後段には第二の酸化触媒を配置してもよい。第二酸化触媒は、主として未反応の還元剤（炭化水素）を酸化する機能を有する。
ここで、脱硝のために供給される炭化水素系還元剤は、排気ガス管路中のノズルに圧送され噴霧されるように構成しているが、通常は燃焼機関の燃料として消費されるものであるから、排気ガス管路中のノズルに圧送・噴霧するのではなく、燃焼機関中に一時的に多量の燃料を供給して未燃炭化水素を発生させ、それを還元剤として利用することもできる。
【実施例】
【００５１】
以下、本発明の実施例、比較例を示すが、本発明は、この実施例に限定して解釈されるものではない。
【００５２】
［実施例１］
アルミナに塩化白金水溶液を含浸させた後で乾燥させた粉末に、鉄元素でイオン交換されたβゼオライトと、セリウム含有酸化物（ＣｅＯ２）と、ＭＦＩ型ゼオライト、およびＨ−β型ゼオライトと水を加え、アルミナボールを用いてミリングしスラリー化した。このイオン交換されたβゼオライト中の鉄元素の含有量は、（Ｆｅ２Ｏ３）換算で２．５ｗｔ％、イオン交換率は６０％であった。
＝一体構造型脱硝触媒の製造＝
このスラリーをウオッシュコート法により、５．６６φ×３インチ（１２４９ｃｃ）、セル密度４００／ｉｎｃｈ２のコーディエライト製フロースルー型ハニカム構造体にコーティングし、不要なスラリーをエアガンで吹き飛ばした後に乾燥後、下記焼成条件で焼成した。
このようにして得られた脱硝触媒組成物が被覆されたハニカム構造体を、下記エージング条件でエージング処理し、実施例１の一体構造型脱硝触媒を得た。表１に、実施例１の一体構造型脱硝触媒の組成を示す。
＝焼成条件＝
・焼成装置：電気炉
・焼成温度：４５０℃
・焼成時間：３０分
＝エージング条件＝
・エージング装置：水熱耐久炉
・エージング雰囲気：１０％Ｈ２Ｏ  ／  空気
・エージング温度：７００℃
・エージング時間：２０時間
【００５３】
［実施例２］
セリウム元素でイオン交換されたβゼオライトを追加し、鉄元素でイオン交換されたβゼオライトの量を減らした以外は、実施例１と同様にして、各成分を表１の割合で混合し、これに水を加え、アルミナボールを用いてミリングしスラリー化した。このイオン交換されたβゼオライト中の鉄元素の含有量は、酸化物換算で２．５ｗｔ％であった。
その後、これを用いて、実施例１と同様にして脱硝触媒組成物が被覆されたハニカム構造体を製造し、引き続きエージング処理し、実施例２の一体構造型脱硝触媒を得た。
【００５４】
［比較例１］
実施例２におけるセリウム含有酸化物を配合しなかった以外は、実施例１と同様にして脱硝触媒が被覆されたハニカム構造体を製造し、引き続きエージング処理し、表１に示す比較例１の一体構造型脱硝触媒を得た。
【００５５】
【表１】
0004644605.tif 000002
【００５６】
以上のように製作した一体構造型脱硝触媒の脱硝性能を、以下の測定条件で測定した。結果を図１にあらわす。縦軸は窒素酸化物の浄化率を表し、横軸は時間の経過を表す。比較例１の触媒では、還元剤としての軽油の噴霧後、窒素酸化物の浄化率が低下しているのに対し、実施例１、２の触媒では長時間に渡って窒素酸化物が浄化されている事がわかる。なお、下記の測定条件中、評価温度は触媒入口におけるガスの温度である。
＝測定条件＝
・エンジン：２０００ｃｃディーゼルエンジン
・エンジン回転数：１５００ｒｐｍ
・空間速度：７２０００／ｈｒ
・評価温度：２２０℃
・軽油噴霧量：５ｃｃ／ｍｉｎ
・軽油噴霧時間：５ｍｉｎ
・測定装置：ＨＯＲＩＢＡ製ＭＥＸＡ９５００
【００５７】
図１の結果から、実施例１、２の触媒では、比較例１の触媒に比べて、ＮＯｘ浄化率が高く、長時間にわたって、その浄化率が維持されている。なお、実施例１の触媒では、実施例２の触媒に比べて、Ｆｅの量が多いことから、ＮＯｘ浄化率が高くなっている。これらのことから、鉄元素を担持したゼオライトを用い、セリウム含有酸化物及び貴金属元素を担持したアルミナを併用することで脱硝反応性能が向上する事がわかる。
このことから、本発明の脱硝触媒組成物は、軽油などを還元剤とした場合の脱硝触媒材料として優れた機能を発揮するもので、一体構造型脱硝触媒としてディーゼル機関等の排気ガスを浄化する際にも優れた効果を発揮するといえる。
【図面の簡単な説明】
【００５８】
【図１】本発明の脱硝触媒の性能を比較例と対比するためのグラフである。
【図１】
0004644605.tif 000003